(57)【要約】【課題】  放電電圧が高く、放電電流が大きい空気電池を簡便に得ることができる空気電池用電解質を提供することを目的とする。【解決手段】  式（１）：Ｍｇ２＋（１−ｘ）Ａｌ３＋ｘ（ＯＨ）２Ａｎ−ｘ／ｎ・ｍＨ２Ｏ（式中、式（１）において、Ａｎ−は、ＣＯ３２−、ＮＯ３−、ＯＨ−、ＳＯ４２−、カルボン酸、Ｆ−、Ｂｒ−、Ｉ−およびＣｌ−からなる群より選択されるアニオンであり、ｘは、０．２５以上０．３５以下であり、ｍは、１〜５である）で表されるハイドロタルサイト様化合物を用いる空気電池用電解質であって、ハイドロタルサイト様化合物のＣｕＫα線を用いた粉末Ｘ線回折パターンにおいて、２θ＝１１．１３°〜１１．５６°におけるピークの最大強度（ＩＡ）と、２θ＝３４．３５°〜３４．８８°におけるピークの最大強度（ＩＣ）との比（ＩＡ／ＩＣ）が、０．９〜２．５であることを特徴とする、空気電池用電解質である。【選択図】      なし【特許請求の範囲】
【請求項１】
式（１）：
Ｍｇ２＋（１−ｘ）Ａｌ３＋ｘ（ＯＨ）２Ａｎ−ｘ／ｎ・ｍＨ２Ｏ          （１）
（式中、式（１）において、Ａｎ−は、ＣＯ３２−、ＮＯ３−、ＯＨ−、ＳＯ４２−、Ｆ−、Ｂｒ−、Ｉ−およびＣｌ−からなる群より選択されるアニオンであり、ｘは、０．２５以上０．３５以下であり、ｍは、５以下の正数である）で表されるハイドロタルサイト様化合物を用いる空気電池用電解質であって、
ハイドロタルサイト様化合物のＣｕＫα線を用いた粉末Ｘ線回折パターンにおいて、２θ＝１１．１３°〜１１．５６°におけるピークの最大強度（ＩＡ）と、２θ＝３４．３５°〜３４．８８°におけるピークの最大強度（ＩＣ）との比（ＩＡ／ＩＣ）が、０．９〜２．５であることを特徴とする、空気電池用電解質。
【請求項２】
ハイドロタルサイト様化合物のＣｕＫα線を用いた粉末Ｘ線回折パターンにおいて、２θ＝２２．７４°〜２３．５８°におけるピークの最大強度（ＩＢ）と、２θ＝３４．３５°〜３４．８８°におけるピークの最大強度（ＩＣ）との比（ＩＢ／ＩＣ）が、０．６〜１．５である、請求項１記載の空気電池用電解質。
【請求項３】
さらに、水を含み、水が、ハイドロタルサイト様化合物１００質量部に対して、３０〜６０質量部である、請求項１または２記載の空気電池用電解質。
【請求項４】
ハイドロタルサイト様化合物の表面に、界面活性剤が存在する、請求項１〜３のいずれか１項記載の空気電池用電解質。
【請求項５】
請求項１〜４のいずれか１項記載の空気電池用電解質を有する、空気電池。
【請求項６】
金属負極と、請求項１〜４のいずれか１項記載の空気電池用電解質と、正極集電体と、をこの順に備える、請求項５記載の空気電池。
【請求項７】
金属負極が、ＡｌまたはＺｎである、請求項６記載の空気電池。
【発明の詳細な説明】
【技術分野】
【０００１】
本発明は、空気電池用電解質およびこの空気電池用電解質を有する空気電池に関する。
【背景技術】
【０００２】
空気電池は、一般に、正極活物質として空気中の酸素を、負極活物質として金属単体又は合金を利用する、充放電可能な電池である。正極活物質である酸素は空気中に存在するので、電池内に正極活物質を封入する必要がないことから、理論上、空気電池は、固体の正極活物質を用いる二次電池より、単位体積当たりの容量を大きくすることができる。
【０００３】
空気電池を作製するためには、正極と負極の間に電解質が必要となる。電解質には、水酸化カリウム等のアルカリ性水溶液や塩化ナトリウム等の中性水溶液が用いられるが、空気電池の保存時に、電解質としての水溶液が徐々に揮発してしまう、という問題がある。
【０００４】
また、上記アルカリ性水溶液や中性水溶液は、空気中の二酸化炭素を吸収しやすく、アルカリ性水溶液や中性水溶液が二酸化炭素を吸収することにより電解質としての性能が劣化する、アルカリ性水溶液や中性水溶液に含有される金属イオンが炭酸塩として析出する、という問題がある。
【０００５】
上記問題を解決するために、固体の電解質を使用する方法が考えられる。正極（空気極）用電解質として、マグネシウム−アルミニウム複水酸化物等の層状複水酸化物を含有するものが開示されている（特許文献１）。
【先行技術文献】
【特許文献】
【０００６】
【特許文献１】特開２０１２−９９２６６号公報
【発明の概要】
【発明が解決しようとする課題】
【０００７】
しかしながら、一般的に市販されているマグネシウム−アルミニウム複水酸化物等の層状複水酸化物を、空気電池の電解質として使用すると、放電電圧が低く、放電電流が小さい、という問題があった。
【０００８】
本発明は、放電電圧が高く、放電電流が大きい空気電池を簡便に得ることができる空気電池用電解質を提供することを目的とする。
【課題を解決するための手段】
【０００９】
本発明は、以下の構成を有することによって上記問題を解決した空気電池用電解質およびこの空気電池用電解質を有する空気電池に関する。
〔１〕式（１）：
Ｍｇ２＋（１−ｘ）Ａｌ３＋ｘ（ＯＨ）２Ａｎ−ｘ／ｎ・ｍＨ２Ｏ          （１）
（式中、式（１）において、Ａｎ−は、ＣＯ３２−、ＮＯ３−、ＯＨ−、ＳＯ４２−、Ｆ−、Ｂｒ−、Ｉ−およびＣｌ−からなる群より選択されるアニオンであり、ｘは、０．２５以上０．３５以下であり、ｍは、５以下の正数である）で表されるハイドロタルサイト様化合物を用いる空気電池用電解質であって、
ハイドロタルサイト様化合物のＣｕＫα線を用いた粉末Ｘ線回折パターンにおいて、２θ＝１１．１３°〜１１．５６°におけるピークの最大強度（ＩＡ）と、２θ＝３４．３５°〜３４．８８°におけるピークの最大強度（ＩＣ）との比（ＩＡ／ＩＣ）が、０．９〜２．５であることを特徴とする、空気電池用電解質。
〔２〕ハイドロタルサイト様化合物のＣｕＫα線を用いた粉末Ｘ線回折パターンにおいて、２θ＝２２．７４°〜２３．５８°におけるピークの最大強度（ＩＢ）と、２θ＝３４．３５°〜３４．８８°におけるピークの最大強度（ＩＣ）との比（ＩＢ／ＩＣ）が、０．６〜１．５である、上記〔１〕記載の空気電池用電解質。
〔３〕さらに、水を含み、水が、ハイドロタルサイト様化合物１００質量部に対して、３０〜６０質量部である、上記〔１〕または〔２〕記載の空気電池用電解質。
〔４〕ハイドロタルサイト様化合物の表面に、界面活性剤が存在する、上記〔１〕〜〔３〕のいずれか記載の空気電池用電解質。
〔５〕上記〔１〕〜〔４〕のいずれか記載の空気電池用電解質を有する、空気電池。
〔６〕金属負極と、上記〔１〕〜〔４〕のいずれか記載の空気電池用電解質と、正極集電体と、をこの順に備える、上記〔５〕記載の空気電池。
〔７〕金属負極が、ＡｌまたはＺｎである、上記〔６〕記載の空気電池。
【発明の効果】
【００１０】
本発明〔１〕によれば、放電電圧が高く、放電電流が大きい空気電池を簡便に得ることができる。
【００１１】
本発明〔５〕によれば、放電電圧が高く、放電電流が大きい空気電池を提供することができる。
【図面の簡単な説明】
【００１２】
【図１】本発明の空気電池の断面の模式図の一例を示す図である。
【図２】実施例５のハイドロタルサイト様化合物粉末のＸ線回折図である。
【図３】実施例６のハイドロタルサイト様化合物粉末のＸ線回折図である。
【図４】実施例７のハイドロタルサイト様化合物粉末のＸ線回折図である。
【図５】比較例１のハイドロタルサイト様化合物粉末のＸ線回折図である。
【図６】実施例５のハイドロタルサイト様化合物粉末の走査型電子顕微鏡写真である。
【図７】実施例５のハイドロタルサイト様化合物粉末の走査型電子顕微鏡写真である。
【図８】実施例５のハイドロタルサイト様化合物粉末の走査型電子顕微鏡写真である。
【図９】比較例１のハイドロタルサイト様化合物粉末の走査型電子顕微鏡写真である。
【図１０】比較例１のハイドロタルサイト様化合物粉末の走査型電子顕微鏡写真である。
【図１１】比較例１のハイドロタルサイト様化合物粉末の走査型電子顕微鏡写真である。
【図１２】ハイドロタルサイト様化合物と純水との割合を変化させた試験結果のグラフである。
【発明を実施するための形態】
【００１３】
〔空気電池用電解質〕
本発明の空気電池用電解質は、式（１）：
Ｍｇ２＋（１−ｘ）Ａｌ３＋ｘ（ＯＨ）２Ａｎ−ｘ／ｎ・ｍＨ２Ｏ          （１）
（式中、式（１）において、Ａｎ−は、ＣＯ３２−、ＮＯ３−、ＯＨ−、ＳＯ４２−、Ｆ−、Ｂｒ−、Ｉ−およびＣｌ−からなる群より選択されるアニオンであり、ｘは、０．２５以上０．３５以下であり、ｍは、５以下の正数である）で表されるハイドロタルサイト様化合物を用いる空気電池用電解質であって、
ハイドロタルサイト様化合物のＣｕＫα線を用いた粉末Ｘ線回折パターンにおいて、２θ＝１１．１３°〜１１．５６°におけるピークの最大強度（ＩＡ）と、２θ＝３４．３５°〜３４．８８°におけるピークの最大強度（ＩＣ）との比（ＩＡ／ＩＣ）が、０．９〜２．５であることを特徴とする。
【００１４】
式（１）：
Ｍｇ２＋（１−ｘ）Ａｌ３＋ｘ（ＯＨ）２Ａｎ−ｘ／ｎ・ｍＨ２Ｏ          （１）
で表されるハイドロタルサイト様化合物は、層状複水酸化物であり、インターカレーションにより、層間に陰イオンや水を取り込むことができる。従来、ハイドロタルサイト様化合物は、制酸性を有するため胃薬、吸湿性を有するため調湿剤等に使用されている。
【００１５】
Ａｎ−としては、ハイドロタルサイト様化合物の層間へのイオン等の取り込まれ易さの観点からＣＯ３２−が好ましい。ｘは、電解質として特性が良好であり、かつ化学的に安定であるとの観点から、０．２５〜０．３３が好ましい。ｍは、湿度環境により変化するが、５以下の正数である。ハイドロタルサイト様化合物は、Ｍｇ０．６７Ａｌ０．３３（ＯＨ）２（ＣＯ３）０．１７・０．５Ｈ２Ｏ（式（１）では、Ａ＝ＣＯ３、ｘ＝０．３３、ｎ＝２、ｍ＝０．５）、すなわちＭｇ４Ａｌ２（ＯＨ）１２ＣＯ３・３Ｈ２Ｏであると、空気電池の高電圧化、大電流化の観点から、特に好ましい。
【００１６】
ハイドロタルサイト様化合物は、空気電池の高電圧化、大電流化の観点から、ＣｕＫα線を用いた粉末Ｘ線回折パターンにおいて、２θ＝１１．１３°〜１１．５６°におけるピークの最大強度（ＩＡ）と、２θ＝３４．３５°〜３４．８８°におけるピークの最大強度（ＩＣ）との比（ＩＡ／ＩＣ）が、０．９〜２．５であり、１．２〜２．１であると好ましい。ここで、ハイドロタルサイト様化合物が、Ｍｇ４Ａｌ２（ＯＨ）１２ＣＯ３・３Ｈ２０であるときには、２θ＝１１．１３°〜１１．５６°におけるピークは（００３）面に相当し、２θ＝３４．３５°〜３４．８８°におけるピークは（００９）面に相当する。
【００１７】
また、ハイドロタルサイト様化合物のＣｕＫα線を用いた粉末Ｘ線回折パターンにおいて、２θ＝２２．７４°〜２３．５８°におけるピークの最大強度（ＩＢ）と、２θ＝３４．３５°〜３４．８８°におけるピークの最大強度（ＩＣ）との比（ＩＢ／ＩＣ）が、空気電池の高電圧化、大電流化の観点から、０．６〜１．５であると好ましく、０．７〜１．３であると、より好ましい。ここで、ハイドロタルサイト様化合物が、Ｍｇ４Ａｌ２（ＯＨ）１２ＣＯ３・３Ｈ２０であるときには、２θ＝２２．７４°〜２３．５８°におけるピークは（００６）面に相当する。
【００１８】
ハイドロタルサイト様化合物は粉末であり、平均粒子径が、１〜１００μmであると、電池として組むときに充填性が良く、かつ、特性が良好で安定した電解質が得られやすいため、好ましい。ここで、ハイドロタルサイト様化合物の平均粒子径は、レーザー回折・散乱法を用いたＢＥＣＫＭＡＮ
ＣＯＵＬＴＥＲ社製粒度分布測定装置（型式：ＬＳ １３ ３２０）で測定する。また、ハイドロタルサイト様化合物の形状は、特に限定されないが、球状であると、充填性および電池特性の観点から好ましい。
【００１９】
さらに、ハイドロタルサイト様化合物が、水を含み、空気電池の高電圧化、大電流化の観点から、電解質中の水が、ハイドロタルサイト様化合物１００質量部に対して、２０〜２００質量部であると好ましく、２０〜９０質量部であるとより好ましく、３０〜６０質量部であると、さらに好ましい。ここで、ハイドロタルサイト様化合物に対して、ｐＨメーターで測定するために質量で４０倍の純水を添加した後、ハイドロタルサイト様化合物と純水の混合物をｐＨメーターで測定したときのｐＨの一例は、ｐＨ１０とアルカリ性である。
【００２０】
また、ハイドロタルサイト様化合物の表面に、界面活性剤が存在すると、空気電池の高電圧化、大電流化の観点から好ましい。市販の界面活性剤としては、ビックケミ−・ジャパン（株）製：ＤＩＳＰＥＲＢＹＫ−２０１０、ＤＩＳＰＥＲＢＹＫ−２０１２、ＤＩＳＰＥＲＢＹＫ−２０１５、ＤＩＳＰＥＲＢＹＫ−２０９１、ＤＩＳＰＥＲＢＹＫ−１９０、ＤＩＳＰＥＲＢＹＫ−１９３、ＤＩＳＰＥＲＢＹＫ−１９４Ｎ、ＤＩＳＰＥＲＢＹＫ−１９８、ＤＩＳＰＥＲＢＹＫ−１９９、ＤＩＳＰＥＲＢＹＫ−９０７６、ＤＩＳＰＥＲＢＹＫ−９０７７；第一工業製薬（株）製：ラベリンＦＤ―４０、ラベリンＦＰ、ラベリンＦＭ−４５、ラベリンセルＦＭ−Ｐ、セルフロー１２０、セルフロー１２０Ｐ；花王（株）製：アミート１０２、アミート１０５、アミート１０５Ａ、アミート３０２、アミート３２０などが挙げられる。界面活性剤の種類としては陰イオン系、非イオン系が好ましく、ナフタレンスルホン酸ナトリウムホルマリン縮合物が、より好ましい。市販の陰イオン系界面活性剤としては、ビックケミ−・ジャパン（株）製：ＤＩＳＰＥＲＢＹＫ−２０１５、ＤＩＳＰＥＲＢＹＫ−９０７６、第一工業製薬（株）製：ラベリンＦＤ―４０、ラベリンＦＰ、ラベリンＦＭ−４５、ラベリンセルＦＭ−Ｐ、セルフロー１２０、セルフロー１２０Ｐなどが挙げられる。市販の非イオン系界面活性剤としては、花王（株）製：アミート１０２、アミート１０５、アミート１０５Ａ、アミート３０２、アミート３２０などが挙げられる。また、界面活性剤の量は、大電流化の観点から、ハイドロタルサイト様化合物１ｇに対して、０．０２〜１ｇであると好ましく、０．０８〜０．８０ｇであると、より好ましい。
【００２１】
〔空気電池〕
本発明の空気電池は、上記空気電池用電解質を有する。具体的には、空気電池は、金属負極と、上記空気電池用電解質と、正極用集電体と、をこの順に備えると、好ましい。金属負極は、ＡｌまたはＺｎであると、空気電池の高電圧化、大電流化の観点から、好ましい。なお、本発明の空気電池は、Ｎｉ等の正極（空気極）用触媒を備えなくても放電することが可能である。図１に、本発明の空気電池の断面の模式図の一例を示す。図１では、空気電池１は、基板２上に、金属負極３、空気電池用電解質４、正極集電体５の順に備える。ここで、空気電池用電解質４は、側面の４辺を開口絶縁板６で覆われ、金属負極３と開口絶縁板６と正極集電体５は、粘着テープ７で固定されている。
【００２２】
金属負極がＡｌである場合の空気電池の反応を、以下に示す。
正極：Ｏ２＋２Ｈ２Ｏ＋４ｅ−→  ４ＯＨ―
負極：Ａｌ＋３ＯＨ−  →Ａｌ（ＯＨ）３＋３ｅ−
電池全体：４Ａｌ＋３Ｏ２＋６Ｈ２Ｏ  →  ４Ａｌ（ＯＨ）３
【００２３】
次に、金属負極がＺｎである場合の空気電池の反応を、以下に示す。
正極：Ｏ２＋２Ｈ２Ｏ＋４ｅ−→  ４ＯＨ―
負極：Ｚｎ＋２ＯＨ−  →Ｚｎ（ＯＨ）２＋２ｅ−
電池全体：２Ｚｎ＋Ｏ２＋２Ｈ２Ｏ  →  ２Ｚｎ（ＯＨ）２
【００２４】
空気電池用電解質は、結合剤を添加して成形してもよい。結合剤としては、シリコーン樹脂；ポリテトラフルオロエチレン、ポリフッ化ビニリデン、フルオロエチレン／ビニルエーテル交互共重合体等のフッ素樹脂等が挙げられる。
【００２５】
〔空気電池用電解質の製造方法〕
空気電池用電解質に用いられるハイドロタルサイト様化合物の製造方法の一例を以下に示す。
【００２６】
まず、ビーカー中で撹拌しながら、純水中に、塩化マグネシウム・６水和物と、塩化アルミニウムを混合する。このとき、発熱するので、約３０℃に自然冷却するまで、ビーカーの撹拌を続ける。このときのビーカー中の水溶液のｐＨの一例は、１．８である。次に、このビーカー中に、アンモニア水をスポイトで、ビーカー中の水溶液のｐＨが７になるまで加える。
【００２７】
得られたハイドロタルサイト様化合物を、純水で洗浄する。風乾した後、ハイドロタルサイト様化合物を６００℃で１時間焼成して、空気電池用電解質に用いられる粉末のハイドロタルサイト様化合物を得る。
【００２８】
次に、表面及び層間に界面活性剤が存在するハイドロタルサイト様化合物を製造する方法の一例を以下に示す。
【００２９】
まず、純水に、界面活性剤を溶解させ、界面活性剤水溶液を調整する。このとき、界面活性剤は、界面活性剤水溶液：１００質量部に対して、３〜４０質量部であると好ましい。
【００３０】
ハイドロタルサイト様化合物と陰イオン界面活性剤水溶液を、質量比で１：２になるように計量した後、ビーカー中で、ヘラを用いて手動で混合する。この後、ハイドロタルサイト様化合物と陰イオン界面活性剤水溶液の混合物を、乾燥機中に入れ、５０℃で５時間乾燥させ、表面に陰イオン界面活性剤が存在するハイドロタルサイト様化合物を製造することができる。
【００３１】
〔空気電池の製造方法〕
本発明の好ましい空気電池ある、金属負極と、上記空気電池用電解質と、正極用集電体と、をこの順に備えるものについても製造方法の一例を、図１に示す空気電池の場合について示す。
【００３２】
まず、基板２に金属負極３、この場合、金属負極３には、片面に接着剤を有するアルミテープを用い、アルミテープの接着面を貼り付ける。次に、金属負極３に開口絶縁板６を設置する。このとき、金属負極３の中央部と開口絶縁板６の開口部の中心とが重なるようにする。この後、開口絶縁板６の開口部に、空気電池用電解質４を充填した後、空気電池用電解質４および開口絶縁板６の上に正極集電体５を乗せ、金属負極３と開口絶縁板６と正極集電体５を、粘着テープ７で固定する。
【実施例】
【００３３】
本発明について、実施例により説明するが、本発明はこれらに限定されるものではない。なお、以下の実施例において、部、％はことわりのない限り、質量部、質量％を示す。
【００３４】
〔実施例１〕
まず、５００ｃｍ３のビーカー中で撹拌しながら、純水：２５０ｇ中に、塩化マグネシウム・６水和物：３０ｇと、塩化アルミニウム：１０ｇを混合した。このとき、発熱するので、約３０℃に冷却するまでビーカーの撹拌を続けた。このときのビーカー中の水溶液のｐＨの一例は、１．８であった。次に、このビーカー中に、アンモニア水をスポイトで、ビーカー中の水溶液のｐＨが７になるまで加えた。この後、さらに純水：２００ｃｍ３を加えて撹拌し、ハイドロタルサイト様化合物を得た。
【００３５】
得られたハイドロタルサイト様化合物を、日立工機（株）製遠心分離機（型番：ＣＴ６ＥＬ）を用い、４０００ｒｐｍで１０分間、遠心分離した。この後、液体から分離されたハイドロタルサイト様化合物を、純水で洗浄した。ハイドロタルサイト様化合物から蛍光Ｘ線分析でＣｌが検出されなくなるまで、遠心分離、純水洗浄を繰り返した後、電気炉へ投入し、６００℃で１時間焼成して、実施例１のハイドロタルサイト様化合物粉末（表１の「ハイドロタルサイト様化合物（ＨＴ）の種類」の列に、「本開発ＨＴ」と記載した）を得た。得られたハイドロタルサイト様化合物粉末を、株式会社リガク製Ｘ線回折装置（型番：Ｕｌｔｉｍａ  ＩＶ）を用いて測定し、（ＩＡ／ＩＣ）と（ＩＢ／ＩＣ）を求めた。表１に、結果を示す。このＸ線回折の測定条件は、ＣｕＫα線、管電圧：５０ｋＶ、管電流：５０ｍＡであった。
【００３６】
次に、得られたハイドロタルサイト様化合物粉末の評価を行うために、図１に示すような空気電池を作製した。ここで、基板２には、幅：３０ｍｍ、長さ：５０ｍｍ、厚さ：５００μｍのアルミナ基板を、金属負極３には、片面に接着剤が形成された幅：３０ｍｍ、長さ：５０ｍｍ、厚さ：１００μｍのアルミニウムテープを、正極集電体５には、幅：１０ｍｍ、長さ：１０ｍｍ、厚さ：５０μｍのステンレス箔（ＳＵＳ４３０）を用いた。また、開口絶縁板６には、幅：２５ｍｍ、長さ：２５ｍｍ、厚さ：６５０μｍのアルミナ基板の中央部に、幅：７ｍｍ、長さ：７ｍｍの開口を設けたものを用いた。空気電池用電解質４には、ハイドロタルサイト様化合物粉末１００質量部と純水５０質量部を混合したものを用いた。
【００３７】
まず、アルミナ基板に、アルミニウムテープの接着面を貼り付け、アルミニウムテープのアルミニウム面の中央に、開口したアルミナ基板を設置した。開口したアルミナ基板の開口部に、ハイドロタルサイト様化合物粉末と純水の混合物を充填した。その後、開口したアルミナ基板の周辺部にステンレス箔を設置した後、アルミニウムテープのアルミニウム面と、開口したアルミナ基板の周辺部と、ステンレス箔の周辺部を、セロハンテープで固定して、空気電池を作製した。
【００３８】
作製した空気電池の放電時の電圧と電流を、ＫＥＩＴＨＬＥＹ
ＩＮＳＴＲＵＭＥＮＴＳ社製２４００型汎用ソースメータを用いて、測定した。表１に、測定結果を示す。
【００３９】
〔実施例２〕
まず、純水に、界面活性剤を溶解させ、界面活性剤水溶液を調整した。このとき、界面活性剤は、界面活性剤水溶液：１００質量部に対して、４．８質量部になるようにした。
【００４０】
ハイドロタルサイト様化合物と界面活性剤水溶液を、質量比で１：２になるように計量した後、ビーカー中で、ヘラを用いて手動で混合した。この後、実施例１で得られたハイドロタルサイト様化合物粉末と界面活性剤水溶液の混合物を、乾燥機中に入れ、５０℃で５時間乾燥させ、実施例２のハイドロタルサイト様化合物粉末を得た。得られた実施例２のハイドロタルサイト様化合物粉末を、実施例１と同様に評価を行った。表１に、評価結果を示す。
【００４１】
〔実施例３〜１５、比較例１〜３〕
表１に示す配合になるようにしたこと以外は、実施例２と同様にして、実施例３〜１５、比較例１〜３のハイドロタルサイト様化合物粉末を得た。得られたハイドロタルサイト様化合物粉末を実施例１と同様に評価を行った。表１に、評価結果を示す。また、実施例５〜７、比較例１のハイドロタルサイト様化合物粉末のＸ線回折図を図２〜５に示す。次に、図６〜８に、実施例５のハイドロタルサイト様化合物粉末の走査型電子顕微鏡写真を、図７〜９に、比較例１のハイドロタルサイト様化合物粉末の走査型電子顕微鏡写真を示す。
【００４２】
なお、比較例３で使用した協和化学工業製ハイドロタルサイト粉末（品名：ＫＷ−２２００）は、一般式：Ｍｇ０．７Ａｌ０。３Ｏ１．１５で表される、合成ハイドロタルサイトを６００℃で２時間焼成して得られた化合物であり、この化合物は、層間にＯＨを含有しないため、２θ＝１１．１３°〜１１．５６°、２θ＝２２．７４°〜２３．５８°、２θ＝３４．３５°〜３４．８８°にピークを有さない、と考えられる。実施例１４、１５では、協和化学工業製ハイドロタルサイト粉末（品名：ＫＷ−２２００）を陰イオン界面活性剤水溶液で処理したときに、合成ハイドロタルサイトの層間にＨ２Ｏをはじめ、ＯＨ−やＣＯ３２−が含有され、２θ＝１１．１３°〜１１．５６°、２θ＝２２．７４°〜２３．５８°、２θ＝３４．３５°〜３４．８８°にピークが発生した、と考えられる。
【００４３】
【表１】
2015015078.tif 000002
【００４４】
〔ハイドロタルサイト様化合物と純水との割合の変化に関する試験〕
実施例５で作製したハイドロタルサイト様化合物粉末を用いて、ハイドロタルサイト様化合物と純水との割合に関する試験を行った。ハイドロタルサイト様化合物１００質量部（１ｇ）に対して、純水を２０〜９０質量部（０．２〜０．９ｇ）添加したこと以外は、実施例１と同様にして、空気電池を作製し、評価を行った。図１２に、評価結果を示す。
【００４５】
〔金属負極に関する試験〕
実施例６で作製したハイドロタルサイト様化合物粉末を用いて、金属負極をＺｎにして空気電池を作製した。金属負極にＡｌを使用した空気電池では、電圧：１．２０Ｖ、電流：１６４０μＡであったのに対し、金属負極にＺｎを使用した空気電池では、電圧：１．０６Ｖ、電流：７３８μＡであった
【００４６】
表１からわかるように、実施例１〜１５のハイドロタルサイト様化合物粉末を用いた空気電池は、全て放電時の電圧が高く、電流が大きかった。特に、ＩＡ／ＩＣが１．２〜２．１の範囲内であり、かつ界面活性剤を、ハイドロタルサイト様化合物粉末：１ｇに対して、０．０８〜０．８０ｇ含む実施例２、４〜７、１０〜１２、１５は、著しく放電時の電圧が高く、電流が大きかった。これに対して、ＩＡ／ＩＣが高すぎる比較例１、２では、放電時の電圧が低く、電流が小さかった。Ｘ線回折図でＩＡ、ＩＣが観察されなかった比較例３では、放電時の電流が小さかった。
【００４７】
ここで、図２〜４からわかるように、本発明の空気電池用電解質のハイドロタルサイト様化合物のＸ線回折図は、ピークがブロードであるのに対して、図５からわかるように、比較例１のハイドロタルサイト様化合物のＸ線回折図は、ピークがシャープである。次に、図６〜８からわかるように、本発明の空気電池用電解質のハイドロタルサイト様化合物は、粒径が１〜１００μｍの球状粒子であるのに対して、図９〜１１からわかるように、比較例１のハイドロタルサイト様化合物は、微細な薄片状粒子であった。
【００４８】
また、図１２からわかるように、ハイドロタルサイト様化合物１００質量部に対して、純水は３０〜６０質量部であると、空気電池の放電時の電流が大きくなり、好ましい。
【００４９】
金属負極としては、Ａｌの方が、Ｚｎより高電圧、大電流の空気電池の作製に適していることがわかった。
【００５０】
上記のように、本発明の空気電池用電解質は、放電時の電圧が高く、電流が大きい空気電池に非常に適している。
【符号の説明】
【００５１】
１      空気電池
２      基板
３      金属負極
４      空気電池用電解質
５      正極集電体
６      開口絶縁板
７      粘着テープ
【図１】
2015015078.tif 000003
【図２】
2015015078.tif 000004
【図３】
2015015078.tif 000005
【図４】
2015015078.tif 000006
【図５】
2015015078.tif 000007
【図６】
2015015078.tif 000008
【図７】
2015015078.tif 000009
【図８】
2015015078.tif 000010
【図９】
2015015078.tif 000011
【図１０】
2015015078.tif 000012
【図１１】
2015015078.tif 000013
【図１２】
2015015078.tif 000014